(57)【要約】  組成物の総重量を基準として、５０〜９９．９９重量パーセントの溶融加工可能な熱可塑性ポリアミドポリマーと、シリコン含有ポリマー加工添加剤とを含み、シリコン含有ポリマー加工添加剤は、組成物の総重量を基準として、０．０１重量％〜５．０重量％の量で存在する組成物、並びにこの組成物から作られる物品が開示される。【特許請求の範囲】
【請求項１】
組成物の総重量を基準として５０〜９９．９９重量パーセントの溶融加工可能な熱可塑性ポリアミドポリマーと、
シリコーン含有ポリマー加工添加剤と、
を含む組成物であって、前記シリコーン含有ポリマー加工添加剤の比率は、前記組成物の総重量を基準として０．０１重量％〜５．０重量％の量で存在する、組成物。
【請求項２】
前記ポリアミドポリマーは、ポリアミドホモポリマー、ポリアミドコポリマー、及びこれらの組み合わせからなる群から選択される、請求項１に記載の組成物。
【請求項３】
前記ポリアミドポリマーは、脂肪族ポリアミドポリマー、半芳香族ポリアミドポリマー、及び芳香族ポリアミドポリマーからなる群から選択される、請求項１に記載の組成物。
【請求項４】
前記ポリアミドポリマーは脂肪族ポリアミドポリマーである、請求項３に記載の組成物。
【請求項５】
前記ポリアミドポリマーは、［ＮＨ−（ＣＨ２）５−ＣＯ］ｎ及び［ＮＨ−（ＣＨ２）６−ＮＨ−ＣＯ−（ＣＨ２）４−ＣＯ］ｎ（式中、ｎは１０〜１０，０００の整数）からなる群から選択される、請求項４に記載の組成物。
【請求項６】
前記シリコーン含有ポリマー加工添加剤はシリコーン−ポリウレタンである、請求項１〜５のいずれか一項に記載の組成物。
【請求項７】
前記シリコーン含有加工添加剤は、式Ｉ：
【化１】
2015521662.tif 000008
（式中、それぞれのＲ１は、独立して、アルキル基、ハロアルキル基、アラルキル基、アルケニル基、アリール基、アルコキシ基、及びハロゲンからなる群から選択され、
それぞれのＹは、独立して、アルキレン基、アラルキレン基、及びこれらの組み合わせからなる群から選択され、
Ｇは２価の基であり、
それぞれのＢは、独立して、共有結合、４〜２０個の炭素原子を有するアルキレン基、アラルキレン基、アリーレン基、及びこれらの組み合わせからなる群から選択され、ｎは０〜１５００の整数であり、ｐは１〜１０の整数であり、
それぞれのＲ３は、独立して、アルキル基、ハロアルキル基、アラルキル基、アルケニル基、アリール基、アルコキシ基、並びに、Ｒ３基、窒素原子、及びＧを含む複素環を形成する、２個以上の炭素原子を有するアルキレン基からなる群から選択される）の繰り返し単位を少なくとも２つ含むコポリマーからなる群から選択されるシリコーン−ポリアミドである、請求項１〜５のいずれかに記載の組成物。
【請求項８】
前記シリコーン含有加工添加剤は、前記組成物の総重量を基準として、０．０１ｗｔ％〜３．０ｗｔ％で存在する、請求項１〜７のいずれか一項に記載の組成物。
【請求項９】
前記シリコーン含有加工添加剤は、前記組成物の総重量を基準として、０．０１ｗｔ％〜０．５ｗｔ％で存在する、請求項１〜８のいずれか一項に記載の組成物。
【請求項１０】
さらに共力剤を含む、請求項１〜９のいずれか一項に記載の組成物。
【請求項１１】
前記共力剤は、ｉ）シリコーン−ポリエーテルコポリマー、ｉｉ）脂肪族ポリエステル、ｉｉｉ）芳香族ポリエステル、ｉｖ）ポリエーテルポリオール、ｖ）アミンオキシド、ｖｉ）カルボン酸、ｖｉｉ）脂肪酸エステル、及びｖｉｉ）ポリ（オキシアルキレン）ポリマー、からなる群から選択される、請求項１０に記載の組成物。
【請求項１２】
前記共力剤はポリエチレングリコールである、請求項１１に記載の組成物。
【請求項１３】
前記共力剤は、前記共力剤及び前記加工添加剤の総重量を基準として、１０ｗｔ％〜７５ｗｔ％の量で存在する、請求項１０に記載の組成物。
【請求項１４】
更に帯電防止添加剤を含む、請求項１〜１３のいずれか一項に記載の組成物。
【発明の詳細な説明】
【技術分野】
【０００１】
溶融加工可能なポリアミド組成物及び溶融加工可能な組成物を使用して作られた物品。
【背景技術】
【０００２】
シロキサンは有効なポリマー加工添加剤（ＰＰＡ）であるとして知られている。低分子量ポリジメチルシリコーン（ＰＤＭＳ）ＰＰＡは、早くも１９８５年に報告されている（米国特許第４，５３５，１１３号参照）。さらに、高分子量シロキサンＰＰＡは、最近になって、例えばＤｏｗ  Ｃｏｒｎｉｎｇから入手可能となっている。しかし、これら材料の有効性は、一般にＦＸ−９６１３（３Ｍ  Ｃｏｍｐａｎｙから入手可能）のようなフルオロエラストマーＰＰＡよりも劣っている。さらに、このようなシロキサンＰＰＡの粘着性により、取扱いが困難になることがあり、したがってこれらは濃縮物としてのみ提供される。
【０００３】
シロキサンブロックコポリマーもまた、ＰＰＡとしての有効性を明示している。例えば、３ＭはシロキサンポリアミドＰＰＡを開発しており、シロキサンポリウレアブロックコポリマー（ＳＰＵ）はＷａｃｋｅｒから入手可能である。これら材料は熱可塑性であり、一般に取扱いがより容易である。これらは、ＰＰＡとして有効であるが、概してフルオロエラストマー系ＰＰＡよりも有効性が低い。
【０００４】
実際に、例えばブロー成形又は射出成形における特性を改善するため、ＰＰＡは、溶融加工可能な熱可塑性ポリマーに添加される。
【発明の概要】
【課題を解決するための手段】
【０００５】
一態様において、本説明は組成物の総重量を基準として５０〜９９．９９重量パーセントの溶融加工可能な熱可塑性ポリアミドポリマーと、シリコーン含有ポリマー加工添加剤と、を含み、
シリコーン含有ポリマー加工添加剤の比率は組成物の総重量を基準として０．０１重量％〜５．０重量％の量で存在する、組成物に関する。
【０００６】
上記の本発明の課題を解決するための手段は、本発明の開示されるそれぞれの実施形態又は本発明のすべての実施を説明することを目的としたものではない。以下の説明は、例示的な実施形態をより具体的に例示するものである。本出願の全体を通じて複数の箇所において、様々な組み合わせとして使用することが可能な例の羅列による指標が与えられる。いずれの場合も、記載される列挙は、あくまで代表的な群としてのみの役割を果たすものであって、排他的な列挙として解釈するべきではない。
【発明を実施するための形態】
【０００７】
ポリアミドは、ペプチド結合で結合されたアミドを含む、天然に発生し、及び合成で調製される材料を含む。ポリアミドは、極めて耐久性及び強度に優れるため、一般に布地、自動車、カーペット、及びスポーツウエアに使用されている。これら材料は一般に完全に絶縁性であり、静電気を生成する（このことにより、銀又はカーボンブラックのような帯電防止フィラーの組込みが一般的な方法となっている）。
【０００８】
加工プラスチックについて、加工条件は、製造工程のエネルギー消費及び生産される完成品の品質において、鍵となる役割を果たす。さらに、フィラーの組込みは、加工（例えば、押出成形、ブロー成形、及びこれらに類するもの）における難しさを強いることがある。したがって、プラスチック、特にポリアミドの加工において、加工条件（例えば、エネルギー消費）及び／又は結果として生じる完成品の品質を改善する助けとなる加工添加剤を見いだす必要が残っている。
【０００９】
フルオロエラストマーのような従来の加工添加剤は、炭化水素ポリマーの加工において広く使用されているが、ポリアミドと不利益に反応してしまうことがある。したがって、溶融加工可能な熱可塑性炭化水素ポリマーの加工性を改善する従来の解決策は、ポリアミドでの使用には適さないことがある。
【００１０】
しかし、本発明者らは、シリコーン含有加工添加剤が、いくつかの実施形態において、ポリアミドポリマーとの不利益な反応に対する耐性を維持したまま、同時にポリアミドポリマーの加工性を改善し得ることを見いだした。したがって、一態様において、本説明は、組成物の総重量を基準として５０〜９９．９９重量パーセントの溶融加工可能な熱可塑性ポリアミドポリマーを含む組成物に関する。組成物はさらにシリコーン含有ポリマー加工添加剤を含む。シリコーン含有ポリマー加工添加剤は、組成物の総重量を基準として０．０１重量％〜５．０重量％の量で存在する。
【００１１】
いくつかの実施形態において、シリコーン含有加工添加剤はシリコーン−ポリオキサミド加工添加剤である。
【００１２】
定義
用語「アラルキル」とは、式−Ｒａ−Ａｒ（式中、Ｒａはアルキレンであり、かつＡｒはアリール基である）の１価の基を意味する。すなわち、アラルキルは、アリールで置換されたアルキルである。
【００１３】
用語「アルカリル」とは、式−Ａｒ−Ｒａ（式中、Ｒａはアルキレンであり、かつＡｒはアリール基である）の１価の基を意味する。すなわち、アルカリルは１つ以上のアルキルで置換されたアリールである。
【００１４】
用語「アラルキレン」とは、式−Ｒａ−Ａｒａ−（式中、Ｒａはアルキレンであり、かつＡｒａはアリーレン（即ち、アルキレンがアリーレンに結合している）の２価の基を意味する。
【００１５】
用語「アルカリレン」とは、式−Ａｒａ−Ｒａ−（式中、Ｒａはアルキレンであり、かつＡｒａはアリーレン（即ち、アリーレンがアルキレンに結合している）の２価の基を意味する。
【００１６】
用語「ポリジオルガノシロキサン」とは、次式を持つ２価のセグメントを意味し、
【００１７】
【化１】
2015521662.tif 000002
式中、それぞれのＲ１は、独立して、アルキル、ハロアルキル、アラルキル、アルケニル、アリール、又はアルキル、アルコキシ、若しくはハロで置換されたアリールであり、それぞれのＹは、独立して、アルキレン、アラルキレン、又はこれらの組み合わせであり、下付文字ｎは、独立して、０〜１５００の整数である。
【００１８】
ポリアミドポリマー
本明細書で説明されるポリアミドポリマーは一般に熱可塑性材料であるか、又はガラス転移点を超えて十分に加熱されると流動し、冷却されると固体になる材料である。これらはエラストマー特性を有していてもよい。ポリアミドポリマーは、ホットメルト加工可能な熱可塑性ポリマー（エラストマー性であってもエラストマー性でなくてもよい）を含むが、これらに限定されない。
【００１９】
本明細書で説明されるポリアミドポリマーは、ペプチド結合により結合したアミドモノマーを含む。好適なポリマーは天然に発生し、又は自然で合成されたもの（即ち、非天然）であってよい。天然に発生するポリアミドの例としては、羊毛及び絹のようなタンパク質が挙げられる。合成ポリアミドとしては、逐次重合又は固相合成により作られるものが挙げられる。合成ポリアミドの例としては、ナイロン、アラミド、及びポイ（アスパラギン酸）ナトリウムが挙げられる。
【００２０】
ポリアミドポリマーは、熱可塑性シリコーン系ＰＰＡ成分と混合して溶解又は溶融してもよい。ポリアミドポリマーは、他の添加剤、フィラー、及びこれらに類するものを含んでもよいが、このような添加剤は式Ｉ、及びＩＩの熱可塑性シリコーン系ＰＰＡ化合物ではない。
【００２１】
熱可塑性シリコーン系ＰＰＡ成分とポリアミドポリマーとの一般的な不混和性のため、使用温度では、混合物は一般に、不連続なものと他の連続なものの、少なくとも２つのドメインを有する。勿論、混合物は複数の熱可塑性シリコーン系ＰＰＡ成分及び複数のポリアミドポリマーを含んでもよい。
【００２２】
ポリアミドとしては、主鎖が主に脂肪族基を含む脂肪族ポリアミドが挙げられる。このようなポリアミドの例としては、産業界でＰＡ  ６及びＰＡ  ６６として知られるものが挙げられる（商標名「Ｎｙｌｏｎ」としてＤｕＰｏｎｔから入手可能である）。
【００２３】
ポリアミドとしては、主鎖が主に半芳香族基を含むポリフタラミドも挙げられる。このようなポリアミドの例としては、産業界でＰＡ  ６Ｔとして知られるものが挙げられる（ヘキサメチレンジアミン及びテレフタル酸から調製可能であり、商標名「Ｔｒｏｇａｍｉｄ」としてＥｖｏｎｉｋ  Ｉｎｄｕｓｔｒｉｅｓから、又は商標名「Ａｍｏｄｅｌ」としてＳｏｌｖａｙから入手可能である）。
【００２４】
さらにポリアミドの例として、主鎖が主に芳香族基を含むアラミド（aramid）（「芳香族ポリアミド（aromatic polyamide）」から）が挙げられる。このようなポリアミドの例としては、パラフェニレンジアミン及びテレフタル酸のコポリマーが挙げられる。商業的に入手可能な例としては、商標名「Ｋｅｖｌａｒ」及び「Ｎｏｍｅｘ」としてＤｕＰｏｎｔから、商標名「Ｔｅｉｊｉｎｃｏｎｅｘ」、「Ｔｗａｒｏｎ」及び「Ｔｅｃｈｎｏｒａ」としてＴｅｉｊｉｎから、並びに商標名「Ｋｅｒｍｅｌ」としてＫｅｒｍｅｌから入手可能なものが挙げられる。
【００２５】
具体的な例としては、ε−カプロラクタムから作られる［ＮＨ−（ＣＨ２）５−ＣＯ］ｎ、並びにヘキサメチレンジアミン及びアジピン酸から作られる［ＮＨ−（ＣＨ２）６−ＮＨ−ＣＯ−（ＣＨ２）４−ＣＯ］ｎのようなホモポリマー、並びにカプロラクタム、ヘキサメチレンジアミン、及びアジピン酸から作られる［ＮＨ−（ＣＨ２）６−ＮＨ−ＣＯ−（ＣＨ２）４−ＣＯ］ｎ−［ＮＨ−（ＣＨ２）５−ＣＯ］ｍ、並びにヘキサメチレンジアミン、アジピン酸、及びセバシン酸から作られる［ＮＨ−（ＣＨ２）６−ＮＨ−ＣＯ−（ＣＨ２）４−ＣＯ］ｎ−［ＮＨ−（ＣＨ２）６−ＮＨ−ＣＯ−（ＣＨ２）８−ＣＯ］ｍのようなコポリマーが挙げられる。
【００２６】
ポリアミドポリマーは一般に、結晶化度により分類することができる。高結晶化度の半結晶性ポリアミドポリマーとしては、ＰＡ４６及びＰＡ６６として商業的に入手可能なものが挙げられる。低結晶化度の半結晶性ポリアミドポリマーとしては、ｍ−キシリレンジアミン及びアジピン酸から作られるＰＡ  ｍＸＤ６が挙げられる。非晶性ポリアミドポリマーとしては、ヘキサメチレンジアミン及びイソフタル酸から作られるＰＡ  ６Ｉが挙げられる。
【００２７】
上述の分類によると、例えば、ＰＡ  ６は脂肪族半結晶性ホモポリアミドポリマーである。
【００２８】
ポリアミドポリマーは本明細書で説明される組成物において過半量で存在してもよい。即ちポリアミドポリマーは、組成物の総重量を基準として５０〜９９．９９重量パーセントの量で存在してもよい。より具体的には、ポリアミドポリマーは組成物の総重量を基準として９５ｗｔ％〜９９．９９ｗｔ％で存在してもよい。
【００２９】
シリコーン含有ポリマー加工添加剤
様々なシリコーン含有ＰＰＡは本発明で開示された組成物において有用である。このようなシリコーン含有ＰＰＡは熱可塑性であってもよい。シリコーン含有ＰＰＡはポリジオルガノシロキサンポリアミドポリマーであってもよく、又はシリコーン−ポリウレタンポリマーを含んでもよい。
【００３０】
本発明の開示において有用な、熱可塑性シリコーン含有ポリマー加工添加剤成分は、２５，０００ｇ／ｍｏｌを超え、５０，０００ｇ／ｍｏｌを超え、さらに１００，０００ｇ／ｍｏｌを超える分子量を有してもよい。これらシリコーン含有ＰＰＡとしては、直鎖状の、ポリジオルガノシロキサンポリアミドブロックコポリマー、ポリジオルガノシロキサンウレタン含有コポリマー、及びこれらに類するものが挙げられる。本発明で開示されたシリコーン含有ＰＰＡは、それ自体「ホットメルト加工可能」でないフルオロポリマー、シロキサン及びその他の加工添加剤を、実質上含まない（この文脈において「ホットメルト加工可能」でないとは、このような材料は非常に低いガラス転移（Ｔｇ）値の流動性ポリマーであり、昇温の必要なく室温以上で流動することを意味する）。
【００３１】
本発明の開示の組成物において有用である直鎖状のポリジオルガノシロキサンポリアミドブロックコポリマーは、式Ｉの繰り返し単位を少なくとも２つ含む。
【００３２】
【化２】
2015521662.tif 000003
【００３３】
この式において、それぞれのＲ１は、独立に、アルキル、ハロアルキル、アラルキル、アルケニル、アリール、又はアルキル、アルコキシ、若しくはハロで置換されたアリールである。それぞれのＹは、独立して、アルキレン、アラルキレン又はこれらの組み合わせである。添字ｎは、独立して０〜１５００の整数であり、かつ添字ｐは、１〜１０の整数である。それぞれの基Ｂは、独立して共有結合、４〜２０個の炭素から成るアルキレン、アラルキレン、アリーレン、又はこれらの組み合わせである。それぞれの基Ｂが共有結合であるときは、式Ｉのポリジオルガノシロキサンポリアミドブロックコポリマーはポリジオルガノシロキサンポリオキサミドブロックコポリマーと呼ばれる。
【００３４】
Ｇ基は、式Ｒ３ＨＮ−Ｇ−ＮＨＲ３のジアミンから２個の−ＮＨＲ３基を差し引いたものに相当する残余部分である二価の基である。基Ｒ３は、水素若しくはアルキル（例えば、１〜１０個、１〜６個、又は１〜４個の炭素原子を有するアルキル）であるか、又はＲ３はＧと共にそれら両方が結合した窒素と一緒になって複素環基（例えば、Ｒ３ＨＮ−Ｇ−ＮＨＲ３はピペラジン等）を生成する。それぞれのアスタリスク（＊）は、繰り返し単位がコポリマー内の別の基、例えば式Ｉの別の繰り返し単位などへ結合する部位を示す。
【００３５】
式ＩにおけるＲ１に好適なアルキル基は、典型的には、１〜１０個、１〜６個、又は１〜４個の炭素原子を有する。例示のアルキル基としては、メチル、エチル、イソプロピル、ｎ−プロピル、ｎ−ブチル、及びイソ−ブチルが挙げられるが、これらに限定されない。Ｒ１に好適なハロアルキル基は、多くの場合、ハロゲンで置換された対応するアルキル基の水素原子の一部を有するに過ぎない。例示のハロアルキル基としては、１〜３個のハロ原子及び３〜１０個の炭素原子を備えた、クロロアルキル及びフルオロアルキル基が挙げられる。Ｒ１に好適なアルケニル基は、多くの場合、２〜１０個の炭素原子を有する。典型的なアルケニル基は、エテニル、ｎ−プロペニル、及びｎ−ブテニルのような、２〜８個、２〜６個、又は２〜４個の炭素原子を有することが多い。Ｒ１に好適なアリール基は、多くの場合、６〜１２個の炭素原子を有する。フェニルは、代表的なアリール基である。アリール基は、非置換でも、又はアルキル置換（即ち、アルカリール基であり得る）（アルキル基は、例えば、１〜１０個の炭素原子、１〜６個の炭素原子、又は１〜４個の炭素原子を有するアルキルであってもよい）、アルコキシ置換（例えば、１〜１０個の炭素原子、１〜６個の炭素原子、又は１〜４個の炭素原子を有するアルコキシであってもよい）、若しくはハロ置換（例えば、クロロ、ブロモ、若しくはフルオロ）でもよい。Ｒ１に好適なアラルキル基は、通常１〜１０個の炭素原子を有するアルキレン基及び６〜１２個の炭素原子を有するアリール基を有する。いくつかの例示的アラルキル基においては、アリール基はフェニルであり、アルキレン基は１〜１０個の炭素原子、１〜６個の炭素原子、又は１〜４個の炭素原子（すなわち、アラルキルの構造は、アルキレン−フェニルであり、ここでアルキレンがフェニル基に結合している）を有する。
【００３６】
いくつかの実施形態において、式Ｉ（Ｉ−ａ又はＩ−ｂ）中のいくつかの繰り返し単位中、Ｒ１基の少なくとも４０パーセント、及び好ましくは少なくとも５０パーセントは、フェニル、メチル、又はこれらの組み合わせである。例えば、Ｒ１基の少なくとも６０パーセント、少なくとも７０パーセント、少なくとも８０パーセント、少なくとも９０パーセント、少なくとも９５パーセント、少なくとも９８パーセント、又は少なくとも９９パーセントは、フェニル、メチル、又はこれらの組み合わせであることができる。いくつかの実施形態では、式Ｉのいくつかの繰り返し単位中のＲ１基の、少なくとも４０パーセント、及び好ましくは少なくとも５０パーセントはメチルである。例えば、少なくとも６０％、少なくとも７０％、少なくとも８０％、少なくとも９０％、少なくとも９５％、少なくとも９８％、又は少なくとも９９％のＲ１基が、メチルであり得る。残りのＲ１基は、少なくとも２つの炭素原子を有するアルキル、ハロアルキル、アラルキル、アルケニル、アリール、又はアルキル、アルコキシ、若しくはハロで置換されたアリールから選択することができる。
【００３７】
式ＩにおけるそれぞれのＹは、独立して、アルキレン、アラルキレン、アルカリレン又はこれらの組み合わせである。好適なアルキレン基は典型的には、最大１０個の炭素原子、最大８個の炭素原子、最大６個の炭素原子、又は最大４個の炭素原子を有する。例示的なアルキレン基としては、メチレン、エチレン、プロピレン、ブチレン、及びこれらに類するものが挙げられる。好適なアラルキレン基は通常、１〜１０個の炭素原子を有するアルキレン基に結合した、６〜１２個の炭素原子を有するアリーレン基を有する。一部の例示的なアラルキレン基では、アリーレン部分はフェニレンである。すなわち、二価アラルキレン基は、フェニレン−アルキレンであり、この場合、フェニレンは、１〜１０個、１〜８個、１〜６個、又は１〜４個の炭素原子を有するアルキレンに結合している。本明細書で使用するとき、基Ｙにして、「これらの組み合わせ」とは、アルキレン基及びアラルキレン基から選択される２つ以上の基の組み合わせを意味する。例えば、組み合わせは、単一のアルキレンに結合した単一のアラルキレン（例えば、アルキレン−アリーレン−アルキレン）であり得る。１つの例示的なアルキレン−アリーレン−アルキレンの組み合わせでは、アリーレンはフェニレンであり、それぞれのアルキレンは、１〜１０個、１〜６個、又は１〜４個の炭素原子を有する。
【００３８】
式Ｉ中のそれぞれの下付き文字ｎは、独立して０〜１５００の整数である。例えば、下付き文字ｎは、最大１０００、最大５００、最大４００、最大３００、最大２００、最大１００、最大８０、又は最大６０、最大４０、最大２０、又は最大１０の整数であり得る。ｎの値は、多くの場合、少なくとも１、少なくとも２、少なくとも３、少なくとも５、少なくとも１０、少なくとも２０、又は少なくとも４０である。例えば、下付き文字ｎは、４０〜１５００、０〜１０００、４０〜１０００、０〜５００、１〜５００、４０〜５００、１〜４００、１〜３００、１〜２００、１〜１００、１〜８０、１〜４０、又は１〜２０の範囲であり得る。
【００３９】
下付文字ｐは、１〜１０の整数である。例えば、ｐの値は、多くの場合、最大９、最大８、最大７、最大６、最大５、最大４、最大３、又は最大２の整数である。ｐの値は、１〜８、１〜６、又は１〜４の範囲内であることができる。
【００４０】
式Ｉ中のＧ基は、式Ｒ３ＨＮ−Ｇ−ＮＨＲ３のジアミン化合物から、２つのアミノ基（すなわち、−ＮＨＲ３基）を差し引いたものに等しい残余部分単位である。ジアミンは、一級又は二級アミノ基を有し得る。基Ｒ３は、水素若しくはアルキル（例えば、１〜１０、１〜６、又は１〜４個の炭素原子を有するアルキル）であるか又はＲ３は、Ｇ及びそれらが両方結合している窒素と共に複素環基を形成する（例えば、Ｒ３ＨＮ−Ｇ−ＮＨＲ３はピペラジンである）。ほとんどの実施形態では、Ｒ３は水素又はアルキルである。多くの実施形態では、ジアミンの両方のアミノ基は、一級アミノ基であり（即ち、両方のＲ２基が水素である）、かつジアミンが、式Ｈ２Ｎ−Ｇ−ＮＨ３を持つ。
【００４１】
いくつかの実施形態において、Ｇはアルキレン、ヘテロアルキレン、ポリジオルガノシロキサン、アリーレン、アラルキレン、アルカリレン、又はこれらの組み合わせである。好適なアルキレンは、２〜１０個、２〜６個、又は２〜４個の炭素原子を有することが多い。代表的なアルキレン基としては、エチレン、プロピレン、ブチレン等が挙げられる。好適なヘテロアルキレンは、少なくとも２つのエチレン単位を有するポリオキシエチレン、少なくとも２つのプロピレン単位を有するポリオキシプロピレン、又はこれらのコポリマーのような、ポリオキシアルキレンであることが多い。好適なポリジオルガノシロキサンとしては、式ＩＩＩのポリジオルガノシロキサンジアミン（以下に記載する）から２つのアミノ基を引いたものが挙げられる。代表的なポリジオルガノシロキサンとしては、アルキレンＹ基を有するポリジメチルシロキサンが挙げられるが、これらに限定されない。好適なアラルキレン基は、通常、１〜１０個の炭素原子を有するアルキレン基に結合した、６〜１２個の炭素原子を有するアリーレン基を含有する。いくつかの例示的アラルキレン基は、フェニレン−アルキレンであり、ここで、フェニレンが、１〜１０個の炭素原子、１〜８個の炭素原子、１〜６個の炭素原子、又は１〜４個の炭素原子を有するアルキレンに結合している。いくつかの例示的アルカリレン基は、１〜１０個の炭素原子、１〜８個の炭素原子、１〜６個の炭素原子、又は１〜４個の炭素原子を有するアルキレンがフェニレンに結合した、アルキレン−フェニレンである。本明細書でＧ基に関して使用するとき、「これらの組み合わせ」とはアルキレン、ヘテロアルキレン、ポリジオルガノシロキサン、アリーレン、アラルキレン、及びアルカリレンから選択される２つ以上の基の組み合わせを意味する。組み合わせは、例えば、アルキレンに結合したアラルキレン（例えば、アルキレン−アリーレン−アルキレン）であることができる。１つの例示的なアルキレン−アリーレン−アルキレンの組み合わせでは、アリーレンはフェニレンであり、それぞれのアルキレンは、１〜１０個、１〜６個、又は１〜４個の炭素原子を有する。
【００４２】
いくつかの実施形態において、ポリジオルガノシロキサンポリアミドはポリジオルガノシロキサンポリオキサミドである。ポリジオルガノシロキサンポリオキサミドは、式−Ｒａ−（ＣＯ）−ＮＨ−（式中、Ｒａはアルキレンである）を有する基を含まない傾向がある。共重合性材料の主鎖に沿った全てのカルボニルアミノ基は、オキサリルアミノ基（すなわち、−（ＣＯ）−（ＣＯ）−ＮＨ−基）の一部である。すなわち、コポリマー材料の主鎖に沿った任意のカルボニル基は、別のカルボニル基に結合しており、オキサリル基の一部である。より具体的には、ポリジオルガノシロキサンポリオキサミドは、複数のアミノオキサリルアミノ基を有する。
【００４３】
ポリジオルガノシロキサンポリアミドは、ブロックコポリマーであり、エラストマー材料であることができる。脆性固体又は硬質プラスチックとして一般に配合される、既知のポリジオルガノシロキサンポリアミドの多くとは異なり、ポリジオルガノシロキサンポリアミドは、コポリマーの重量に基づいて、５０重量％超のポリジオルガノシロキサンセグメントを含むように配合することができる。ポリジオルガノシロキサンポリアミド中のジオルガノシロキサンの重量パーセントは、より高分子量のポリジオルガノシロキサンセグメントを使用することによって増大させることができ、６０重量パーセントを超える、７０重量パーセントを超える、８０重量パーセントを超える、９０重量パーセントを超える、９５重量パーセントを超える、又は９８重量パーセントを超える、ポリジオルガノシロキサンポリアミド中のポリジオルガノシロキサンセグメントを提供することができる。より多量のポリジオルガノシロキサンを使用して、妥当な強度を維持しつつ、より低弾性率のエラストマー材料を調製することができる。
【００４４】
ポリジオルガノシロキサンポリアミドのいくつかは、材料が顕著に変質することなく、最高２００℃、最高２２５℃、最高２５０℃、最高２７５℃、又は最高３００℃の温度まで加熱することができる。例えば、空気の存在下、熱重量分析計で加熱した場合、毎分５０℃の速度で２０℃〜３５０℃の範囲で走査すると、コポリマーの重量減少は１０パーセントよりも少ないことが多い。その上、コポリマーは、２５０℃のような温度で１時間空気中で加熱しても、冷却時の検出可能な機械的強度の低下がないことにより判断されるように、明らかな変質がないことが多い。
【００４５】
ある実施形態では、式Ｉのコポリマー材料は視覚的に透明であってもよい。本明細書で使用するとき、用語「視覚的に透明」とは、人間の目に透明に見える材料を意味する。視覚的に透明なコポリマー材料は、多くの場合、少なくとも９０％の視感透過率、２％未満の曇価、及び４００ｎｍ〜７００ｎｍの波長帯での約１％未満の不透明度を有する。視感透過率及びヘイズは両方とも、例えば、ＡＳＴＭ−Ｄ  １００３−９５の方法を用いて決定することができる。
【００４６】
その上、ある実施形態では、式Ｉのコポリマー材料は低屈折率を有していてもよい。本明細書で使用するとき、用語「屈折率」とは、材料（例えば、コポリマー材料）の絶対屈折率を意味し、かつ自由空間内での電磁放射線速度対対象材料中での電磁放射線速度の比である。電磁放射線は、白色光である。屈折率は、例えばＦｉｓｃｈｅｒ  Ｉｎｓｔｒｕｍｅｎｔｓ（Ｐｉｔｔｓｂｕｒｇｈ，ＰＡ）から市販品として入手可能なアッベの屈折計を使用して測定する。屈折率測定値は、ある程度、使用する特定の屈折計に依存する場合がある。コポリマー材料は、通常、１．４１〜１．６０の範囲内の屈折率を有することができる。
【００４７】
ポリジオルガノシロキサンポリアミド類は、例えば、トルエン、テトラヒドロフラン、ジクロロメタン、脂肪族炭化水素類（例えば、ヘキサンなどのアルカン類）又はこれらの混合物などの多くの一般的有機溶媒に可溶性である。
【００４８】
シリコーン−ポリウレタンコポリマー（ＳＰＵ）は特に限定されず、例えば、シリコーンブロック及びジアミドブロックを含むブロックコポリマーが挙げられる。本明細書において、シリコーン−ポリウレアという用語はシリコーン−ポリウレタンと互換可能に使用される。
【００４９】
ジアミドブロックは、２価の有機ラジカル（例えば、１〜３０個の炭素原子を含有するアルキル基、シクロアルキル基、及びアリール基）に結合した２つのアミド官能基（−ＮＨＣＯ−）を有していてもよい。ジアミド基を誘導し得るジイソシアネート化合物の非限定的な例は、エチレンジイソシアネート、１，６−ヘキシレンジイソシアネート、１，１２−ドデシレンジイソシアネート、４，４’−ジフェニルメタンジイソシアネート、３，３’−ジメトキシ−４，４’−ジフェニルメタンジイソシアネート、３，３’−ジメチル−４，４’−ジフェニルメタンジイソシアネート、４，４’−ジフェニルジイソシアネート、トルエン−２，６，−ジイソシアネート、トルエン−２，６−ジイソシアネートとトルエン−２，４−ジイソシアネートとの混合物、１，４−シクロヘキシレンジイソシアネート、４，４’−ジシクロヘキシルメタンジイソシアネート、３，３’−ジフェニル−４，４’−ビフェニレンジイソシアネート、４，４’−ビフェニレンジイソシアネート、２，４−ジイソシアネートジフェニルエーテル、２，４−ジメチル−１，３−フェニレンジイソシアネート、４，４’−ジフェニルエーテルジイソシアネート、イソフォロンジイソシアネート、及びこれらに類するもの、並びに前述のいずれかの混合物である。
【００５０】
シリコーンブロックとしては、一般式（Ｓｉ（Ｒ２）２Ｏ−）（式中、Ｒ２は置換及び非置換のアルキル基、シクロアルキル基、及びアリール基からなる群から選択される有機基であり、それぞれのＲ２基は、定められたＳｉ原子に接続した他の基と同一又は異なっており、１〜１８個の炭素原子を有する）を有するものが挙げられる。非限定的な例としては、ジメチルシリコーン、ジエチルシリコーン、及びジフェニルシリコーンが挙げられる。
【００５１】
本発明の開示の組成物において有用であるポリジオルガノシロキサンウレタン含有コポリマー（ＳＰＵ材料の部類の一部）は、柔軟なポリジオルガノシロキサン単位、硬いポリイソシアネート残基単位、末端基並びに任意に柔軟な及び／又は硬い有機ポリアミン残基単位を含む。いくつかのポリジオルガノシロキサンウレア含有コポリマーは商品名「Ｇｅｎｉｏｍｅｒ  １４０」としてＷａｃｋｅｒ  Ｃｈｅｍｉｅ  ＡＧ，Ｇｅｒｍａｎｙから商業的に入手可能である。ポリイソシアネート残基はポリイソシアネートから−ＮＣＯ基を差し引いたものであり、有機ポリアミン残基は有機ポリアミンから−ＮＨ基を差し引いたものであり、ポリイソシアネート残基はウレア結合により、ポリジオルガノシロキサン単位又は有機ポリアミン残基に接続される。末端基は、ポリジオルガノシロキサンウレアセグメント化コポリマーの目的によって、非官能基であっても官能基であってもよい。
【００５２】
本発明で開示された組成物において有用であるポリジオルガノシロキサンウレタン含有コポリマーは、式ＩＩの繰り返し単位を少なくとも２つ含む。
【００５３】
【化３】
2015521662.tif 000004
【００５４】
この式ＩＩにおいて、それぞれのＲは独立して、好ましくは約１〜１２個の炭素原子を有し、例えばトリフルオロアルキル又はビニル基、ビニルラジカル又は好ましくは式−Ｒ２（ＣＨ２）ａＣＨ−ＣＨ２（式中Ｒ２は−（ＣＨ２）ｂ−若しくは−（ＣＨ２）ｃＣＨ−ＣＨ−であり、ａは１、２若しくは３であり、ｂは０、３若しくは６であり、ｃは３、４若しくは５である）により表される高級アルケニルラジカルで置換されていてもよいアルキル部分、約６〜１２個の炭素原子を有し、アルキル、フルオロアルキル、及びビニル基で置換されていてもよいシクロアルキル部分、若しくは、好ましくは約６〜２０個の炭素原子を有し、例えば、アルキル、シクロアルキル、フルオロアルキル及びビニル基で置換されていてもよいアリール部分であるか、又はＲは、参照によりその説明を本明細書に組み込んだものとする米国特許第５，０２８，６７９号において説明されるようなパーフルオロアルキル基であるか、参照によりその説明を本明細書に組み込んだものとする米国特許第５，２３６，９９７号において説明されるようなフッ素含有基であるか、若しくは参照によりその説明を本明細書に組み込んだものとする米国特許第４，９００，４７４号及び第５，１１８，７７５号において説明されるようなパーフルオロエーテル含有基であり、好ましくは少なくともＲ部分の５０％がメチルラジカルであり、残りが１〜１２個の炭素原子を有する１価のアルキル若しくは置換アルキルラジカル、アルケニレンラジカル、フェニルラジカル、又は置換フェニルラジカルであり、それぞれのＺは、好ましくは約６〜２０個の炭素原子を有するアリーレンラジカル又はアラルキレンラジカル、好ましくは約６〜２０個の炭素原子を有するアルキレン又はシクロアルキレンラジカルである多価ラジカルであり、好ましくはＺは２，６−トリレン、４，４’−メチレンジフェニレン、３，３’−ジメトキシ−４，４’−ビフェニレン、テトラメチル−ｍ−キシリレン、４，４’−メチレンジシクロヘキシレン、３，５，５−トリメチル−３−メチレンシクロヘキシレン、１，６−ヘキサメチレン、１，４−シクロヘキシレン、２，２，４−トリメチルヘキシレン及びその混合物であり、それぞれのＹは独立して、好ましくは１〜１０個の炭素原子を有するアルキレンラジカル、アラルキレンラジカル又は好ましくは６〜２０個の炭素原子を有するアリーレンラジカルである多価ラジカルであり、それぞれのＤは、独立して、水素、１〜１０個の炭素原子のアルキルラジカル、フェニル、及びＢ又はＹを含む環構造を完成させて複素環を形成するラジカルからなる群から選択され、Ｂは、アルキレン、アラルキレン、シクロアルキレン、フェニレン、例えばポリエチレンオキシド、ポリプロピレンオキシド、ポリテトラメチレンオキシド、及びコポリマーを含むポリアルキレンオキシド、並びにその混合物からなる群から選択される多価ラジカルであり、ｍは０〜約１０００の数であり、ｎは１又はそれ以上の数であり、ｐは約５又はそれ以上、好ましくは約１５〜２０００、より好ましくは約３０〜１５００の数である。
【００５５】
ポリイソシアネート（Ｚは２より大きな官能性を有するラジカルである）及びポリアミン（Ｂは２より大きな官能性を有するラジカルである）を使用する場合、式Ｉの構造は、ポリマー骨格の分岐を反映するように修飾されるであろう。エンドキャップ剤の使用において、式ＩＩの構造は、ポリジオルガノシロキサンウレア鎖の末端を反映するように修飾されるであろう。
【００５６】
本明細書で説明されるシリコーン含有加工添加剤は、説明される組成物において、組成物の総重量を基準として０．０１ｗｔ％〜５．０ｗｔ％で存在してもよい。特に、シリコーン含有加工添加剤は、組成物の総重量を基準として０．０１ｗｔ％〜０．５ｗｔ５で存在してもよい。
【００５７】
ポリジオルガノシロキサンポリアミドコポリマーの製造方法
式Ｉの繰り返し単位を有する直鎖状ブロックコポリマーは、例えば、国際公開第２０１０／０７７４８０号公報において論じられるように調製することができる。さらに、ポリジオルガノシロキサンウレア含有コポリマーも、国際公開第２０１０／０７７４８０号公報において論じられるように調製することができる。
【００５８】
共力剤
本説明において、好適な共力剤（分野においては時として「界面剤（interfacial agent）」とも呼ばれる）が、マスターバッチか押出可能な組成物のいずれかに含まれてもよい。界面剤とは、（１）押出温度において液体状態（又は融解）であること、（２）ポリアミドポリマー及び加工添加剤の両方よりも低い溶融粘度を有すること、並びに（３）組成物中の加工添加剤粒子の表面を自由に濡らすこと、を特徴とする熱可塑性ポリマーを意味する。
【００５９】
このような共力剤の例としては、ｉ）シリコーン−ポリエーテルコポリマー、ｉｉ）ポリ（ブチレンアジペート）、ポリ（乳酸）及びポリカプロラクトンポリエステルのような脂肪族ポリエステル（好ましくは、ポリエステルはジカルボン酸とポリ（オキシアルキレン）ポリマーとのブロックコポリマーではない）、ｉｉｉ）フタル酸ジイソブチルエステルのような芳香族ポリエステル、ｉｖ）ポリ（テトラメチレンエーテルグリコール）のようなポリエーテルポリオール（好ましくは、ポリアルキレンオキシドではない）、ｖ）オクチジメチルアミンオキシドのようなアミンオキシド、ｖｉ）ヒドロキシ−ブタン二酸のようなカルボン酸、ｖｉｉ）ソルビタンモノラウレート及びトリグリセリドのような脂肪酸エステル、並びにｖｉｉ）ポリ（オキシアルキレン）ポリマーが挙げられるが、これらに限定されない。本明細書で使用するとき、用語「ポリ（オキシアルキレン）ポリマー」とは、そのポリマー及び米国特許第４，８５５，３６０号に説明されているその誘導体を意味する。このようなポリマーとしては、ポリエチレングリコール及びその誘導体が挙げられる。
【００６０】
脂肪族ポリエステル共力剤の一実施形態は、１０００〜３２０００、より具体的には２０００〜４０００の範囲の数平均分子量を有するポリカプロラクトンである。
【００６１】
共力剤の別の実施形態としては、１０００〜１２，０００、より具体的には５０００〜１０，０００の範囲の数平均分子量を有するポリ（エチレン）グリコールポリマーのようなポリ（オキシアルキレン）ポリマーが挙げられる。
【００６２】
共力剤は、加工添加剤及びポリアミドポリマーの特定のシステムにとって、加工添加剤の有効性を改善し得る相対的に低分子量の成分である。共力剤は、最終溶融成形工程までを含めたいずれの段階でも導入され得る。いくつかの例において、加工添加剤及び共力剤は、両成分が高濃度で存在するマスターバッチ段階において混合してもよい（即ち、マスターバッチの総重量を基準として１ｗｔ％又はそれ以上）。
【００６３】
具体的な実施形態において、共力剤は、共力剤及び加工添加剤の総量を基準として、１０ｗｔ％〜７０ｗｔ％、より具体的には１０ｗｔ％〜５０ｗｔ％、さらに具体的には、１０ｗｔ％〜３０ｗｔ％の量で存在してもよい。実施例において見られるように、出願人らは、このような量の共力剤が加工添加剤とともに、１時間でのメルト−フラクチャーの除去において、優れた結果をもたらすことができることを見いだした。
【００６４】
その他の添加剤
機能性成分、粘着剤、可塑剤、及び他の物性改良剤を、ポリアミドポリマー、加工添加剤、又は本発明で開示された組成物の両成分に組み込んでもよい。好適な任意の添加剤は、一般にホットメルト加工可能ではない。即ちそれらは、ポリアミドポリマー及び加工添加剤成分が溶融及び流動する温度では、溶融及び流動しない。
【００６５】
機能性成分としては、例えば、帯電防止添加物、紫外線吸収剤（ＵＶＡ）、ヒンダードアミン光安定剤（ＨＡＬＳ）、染料、着色剤、色素、酸化防止剤、スリップ剤、低粘着性材料、導電性材料、耐摩耗性材料、光学素子、形状安定剤、接着剤、粘着付与剤、難燃剤、燐光材料、蛍光材料、ナノ粒子、落書き防止剤、結露防止剤、耐荷重剤、シリケート樹脂、ヒュームドシリカ、ガラス玉、ガラス球、ガラス繊維、鉱物繊維、粘土粒子、有機繊維、金属粒子などが挙げられる。
【００６６】
このような任意の添加物は、ポリアミドポリマー及び加工添加剤の合計１００重量部に対して１００重量部以下の量で添加することができ、組み込まれる場合、このような添加物は、最終組成物及び／又はこれから誘導される物品の機能及び機能性に不利益ではない。その他の添加物、例えば、光拡散材料、光吸収材料及び蛍光増白剤、難燃剤、安定剤、酸化防止剤、相溶剤、酸化亜鉛などの抗菌剤、導電体、有機及び／若しくは無機粒子を含む、酸化アルミニウム、窒化ホウ素、窒化アルミニウム、並びにニッケル粒子などの熱導体、又はこれらのうちの任意の数の組み合わせをこれらのシステムにブレンドできる。
【００６７】
本明細書で論じられる機能性成分も、組込みにより、望ましくない程度に不利な影響が結果物に何も生じないならば、加工添加剤に組み込んでもよい。
【００６８】
組成物及び構造物の製造プロセス
本明細書で開示される組成物及び構成体は、当該技術分野において既知の溶媒系プロセス、無溶剤プロセス、又は２つの組み合わせにより製造できる。
【００６９】
当業者は、加工添加剤の構成及び比率、ポリアミドポリマーの構成及び比率、並びにどんな機能性成分、添加剤、又は物性改良剤でも添加されるかにどうかについて、機能を果たすための最適な混合物を期待することができる。
【００７０】
このようなプロセス、バリエーション、及び考察は、例えば、国際公開第２０１０／０７７４８０号公報において論じられている。
【００７１】
様々な物品は、開示された組成物を使用して作ることができる。これら物品は、組成物を形成するためのポリアミドポリマー及び加工添加剤の溶融混合、並びに組成物の成形（例えば、ブロー成形、射出成形、及びこれらに類するものによる）を含む様々な方法により作ることができる。溶融混合は、バッチブレンド又は押出により行うことができる。
【００７２】
これら物品としては、ブロー成形フィルム、射出成形チューブ、ボトルチューブ付属品、及びこれらに類するものが挙げられる。開示された組成物を使用して作られた物品は、物品の総重量を基準として０．０１ｗｔ％〜１０ｗｔ％にわたる重量パーセントの加工添加剤を有する。
【００７３】
実施形態
本出願において説明される物品及び組成物は、以下の実施形態の列挙によりさらに表される。
【００７４】
実施形態１．
組成物の総重量を基準として５０〜９９．９９重量パーセントの溶融加工可能な熱可塑性ポリアミドポリマーと、
シリコーン含有ポリマー加工添加剤と、を含み、
前記シリコーン含有ポリマー加工添加剤の比率は、前記組成物の総重量を基準として０．０１重量％〜５．０重量％の量で存在する、組成物。
【００７５】
実施形態２．前記ポリアミドポリマーは、ポリアミドホモポリマー、ポリアミドコポリマー、及びこれらの組み合わせからなる群から選択される、実施形態１に記載の組成物。
【００７６】
実施形態３．前記ポリアミドポリマーは、脂肪族ポリアミドポリマー、半芳香族ポリアミドポリマー、及び芳香族ポリアミドポリマーからなる群から選択される、実施形態１に記載の組成物。
【００７７】
実施形態４．前記ポリアミドポリマーは脂肪族ポリアミドポリマーである、実施形態３に記載の組成物。
【００７８】
実施形態５．前記ポリアミドポリマーは、［ＮＨ−（ＣＨ２）５−ＣＯ］ｎ及び［ＮＨ−（ＣＨ２）６−ＮＨ−ＣＯ−（ＣＨ２）４−ＣＯ］ｎ（式中、ｎは１０〜１０，０００の整数）からなる群から選択される、実施形態４に記載の組成物。
【００７９】
実施形態６．前記シリコーン含有ポリマー加工添加剤はシリコーン−ポリウレタンである、先行する実施形態のいずれかに記載の組成物。
【００８０】
実施形態７．前記シリコーン含有加工添加剤は、式Ｉ：
【００８１】
【化４】
2015521662.tif 000005
（式中、それぞれのＲ１は、独立して、アルキル基、ハロアルキル基、アラルキル基、アルケニル基、アリール基、アルコキシ基、及びハロゲンからなる群から選択され、
それぞれのＹは、独立して、アルキレン基、アラルキレン基、及びこれらの組み合わせからなる群から選択され、
Ｇは２価の基であり、
それぞれのＢは、独立して、共有結合、４〜２０個の炭素原子を有するアルキレン基、アラルキレン基、アリーレン基、及びこれらの組み合わせからなる群から選択され、ｎは０〜１５００の整数であり、ｐは１〜１０の整数であり、
それぞれのＲ３は、独立して、アルキル基、ハロアルキル基、アラルキル基、アルケニル基、アリール基、アルコキシ基、並びにＲ３基、窒素原子、及びＧを含む複素環を形成する２個以上の炭素原子を有するアルキレン基からなる群から選択される）の繰り返し単位を少なくとも２つ含むコポリマーからなる群から選択されるシリコーン−ポリアミドである、実施形態１〜５のいずれかに記載の組成物。
【００８２】
実施形態８．前記シリコーン含有加工添加剤は、前記組成物の総重量を基準として、０．０１ｗｔ％〜３．０ｗｔ％で存在する、先行する実施形態のいずれかに記載の組成物。
【００８３】
実施形態９．前記シリコーン含有加工添加剤は、前記組成物の総重量を基準として、０．０１ｗｔ％〜０．５ｗｔ％で存在する、先行する実施形態のいずれかに記載の組成物。
【００８４】
実施形態１０．さらに共力剤を含む、先行する実施形態のいずれかに記載の組成物。
【００８５】
実施形態１１．前記共力剤はｉ）シリコーン−ポリエーテルコポリマー、ｉｉ）脂肪族ポリエステル、ｉｉｉ）芳香族ポリエステル、ｉｖ）ポリエーテルポリオール、ｖ）アミンオキシド、ｖｉ）カルボン酸、ｖｉｉ）脂肪酸エステル、及びｖｉｉ）ポリ（オキシアルキレン）ポリマー、からなる群から選択される、実施形態１０に記載の組成物。
【００８６】
実施形態１２．前記共力剤はポリエチレングリコールである、実施形態１１に記載の組成物。
【００８７】
実施形態１３．前記共力剤は、前記共力剤及び前記加工添加剤の総重量を基準として、１０ｗｔ％〜７５ｗｔ％の量で存在する、実施形態１０に記載の組成物。
【００８８】
実施形態１４．さらに帯電防止添加剤を含む、先行する実施形態のいずれかに記載の組成物。
【実施例】
【００８９】
以下の実施例は、あくまで説明を目的としたものであって、付属の特許請求の範囲をいかなる意味においても限定することを目的とするものではない。実施例における部、百分率、比等は全て、特に記載しない限り、重量基準である。
（実施例）：
【００９０】
【表１】
2015521662.tif 000006
【００９１】
剪断応力減少テスト−ポリアミド
Ｈａａｋｅ  ９０ドライブと、キャピラリーダイ（Ｌ／Ｄ  １５、＝直径２．０ｍｍ×長さ３０ｍｍ）を装着した１９ｍｍコニカル異方向回転二軸押出成形機（ＨａａｋｅＢｕｃｈｌｅｒから商品名「ＲＨＥＯＭＩＸ  ＴＷ−１００」として商業的に入手可能）を使用して、Ｔ−２の押出しを行った。押出成形機の３区域の設定値は２１０℃、２５０℃及び２６０℃とした。ダイは２６０℃に設定した。供給口は空冷した。二軸にはＫｔｒｏｎ  Ｆｅｅｄｅｒを使用して供給した。ＦｅｅｄｅｒのＲＰＭに対する二軸のＲＰＭの比率は一定に保った。
【００９２】
それぞれのテスト前に、押出成形機をパージ化合物（Ａ．Ｓｃｈｕｌｍａｎ，Ａｋｒｏｎ，Ｏｈｉｏから商品名「ＫＣ３０」として商業的に入手可能）及びＴ−１のブレンドでパージした後、Ｔ−１単独でパージした。次に、押出成形機及びダイを真鍮毛ブラシで清掃した。
【００９３】
Ｔ−２の押出のため、３つの速度でベースライン条件を測定した。二軸の速度は、剪断速度おおよそ４２５、２８０、及び２００ｓ−１に相当する５０、３６、及び２４ＲＰＭに順次設定し、供給速度はおおよそ１５、１０、７ｇ／ｍｉｎとした。それぞれの場合において、測定を記録する前に、圧力を安定させた。サンプルとベースラインとの直接比較を可能にするために、以下の手順が用いられた。剪断応力を剪断速度に対してプロットし、べき乗則回帰を計算した。回帰曲線から、正確に４００ｓ−１の剪断速度における剪断応力を計算した。この手法を使用して、２６４ｋＰａの剪断応力が得られた。押出成形物は白色だった。
【００９４】
比較例１
ベースラインに使用した条件と同じ条件を使用して、９９％のＴ−２及び１％のＰＡ−１を含有するブレンドを押出成形機に供給した。測定をする前に、ＰＡ−１がダイをコートするために十分な時間が考慮された。べき乗則回帰から、剪断応力は２９１ｋＰａであった。Ｔ−２のアミンとＰＡ−１との反応により、押出成形物は黒色だった。
【００９５】
（実施例１）
ＰＡ−１をＰＡ−２で置換したことを除き、比較例１１と同様の方法で、実施例１を行った。この場合では、２４１ｋＰａの剪断応力が得られ、押出成形物は白色だった。
【００９６】
【表２】
2015521662.tif 000007
【国際調査報告】
2015521662.tif 000009
2015521662.tif 000010
2015521662.tif 000011